(57)【要約】【課題】  細径の光ファイバケーブルに必要な抗張力性と曲げ剛性を有し、抗張力体が破断しない光ファイバケーブルを提供する。【解決手段】  本発明に係る光ファイバケーブル１は、光ファイバ３と、有機性の高張力繊維束４とが、低密度ポリエチレンの外被９により一括に被覆されており、高張力繊維束４の周囲には、外被９に比べて弾性率の高いポリエチレンの被覆層５が設けられている。【選択図】      図１
2005107441.tif 000002
【特許請求の範囲】
【請求項１】
光ファイバと、有機性の高張力繊維束とが、プラスチック樹脂の外被により一括に被覆されている光ファイバケーブルであって、
前記高張力繊維束の周囲には、前記外被に比べて弾性率の高いプラスチック樹脂の被覆層が、少なくとも１層設けられていることを特徴とする光ファイバケーブル。
【請求項２】
請求項１に記載の光ファイバケーブルであって、
前記被覆層は、複数層から構成されていることを特徴とする光ファイバケーブル。
【請求項３】
請求項１または２に記載の光ファイバケーブルであって、
前記高張力繊維束は、マトリックス樹脂によって一体化されていることを特徴とする光ファイバケーブル。
【請求項４】
請求項１から３の何れか１項に記載の光ファイバケーブルであって、
前記外被と前記被覆層は、同種類のプラスチック樹脂であることを特徴とする光ファイバケーブル。
【請求項５】
請求項４に記載の光ファイバケーブルであって、
前記外被及び前記被覆層は、熱可塑性樹脂であることを特徴とする光ファイバケーブル。
【請求項６】
請求項４または５に記載の光ファイバケーブルであって、
前記外被及び前記被覆層は、ポリオレフィン系の樹脂であることを特徴とする光ファイバケーブル。
【請求項７】
請求項１から６の何れか１項に記載の光ファイバケーブルであって、
前記外被は低密度ポリエチレンであり、前記被覆層は高密度ポリエチレンまたは直鎖状ポリエチレンであることを特徴とする光ファイバケーブル。
【請求項８】
請求項１から７の何れか１項に記載の光ファイバケーブルであって、
前記光ファイバは、波長１．３μｍにおけるピーターマン−Ｉ（Petermann−Ｉ）の定義によるモードフィールド径が９．０μｍ以下であり、スクリーニングレベルが１．２％以上の引っ張り強度試験を経た光ファイバであることを特徴とする光ファイバケーブル。
【請求項９】
請求項１から８の何れか１項に記載の光ファイバケーブルであって、
当該光ファイバケーブルを架空で支持するための支持線が設けられていることを特徴とする光ファイバケーブル。
【発明の詳細な説明】
【技術分野】
【０００１】
本発明は、光ファイバケーブルに関し、さらに詳しくは、光ファイバと、高張力繊維束とが、外被により被覆されて一体化されている光ファイバケーブルに関する。
【背景技術】
【０００２】
近年、光通信システムの需要が増加するにつれ、光伝送路である光ファイバケーブルが多く使用されている。ＦＴＴＨ（Fiber To The Home）等の用途に用いられる光ファイバケーブルとして、電柱等に架空に敷設された多心型の光ファイバケーブルから、１本または複数本の光ファイバ毎に分配されて各加入者宅に引き落とされるドロップケーブル（例えば、特許文献１〜３参照）を挙げることができる。このドロップケーブルとして用いられている光ファイバケーブルの一例を図４に示す。
図４に示すように、従来の光ファイバケーブル１００は、本体部１０７とメッセンジャワイヤ部１０８とが首部１０５により接続された構成である。
【０００３】
本体部１０７は、ほぼ中央に配置された１心の光ファイバ１０１と、２本の抗張力体１０２とが、樹脂１０３により被覆されてなるものである。すなわち、樹脂１０３は本体部１０７の外被を構成するものである。２本の抗張力体１０２は、光ファイバ１０１と同一平面上に並列されており、光ファイバ１０１は、これら２本の抗張力体１０２の間に配置されている。
【０００４】
ここで用いられる光ファイバ１０１としては、コアとクラッドとからなる二重構造のガラス体の外周に紫外線硬化型樹脂が被覆された構成で、その外径寸法が０．２５ｍｍであるものを例示できる。このガラス体の光ファイバには、例えばシングルモード光ファイバやマルチモード光ファイバを適用することができる。また、紫外線硬化型樹脂のさらに外周に、着色層が設けられているものもある。
【０００５】
抗張力体１０２は、鋼やガラス繊維強化プラスチック（ガラスＦＲＰ）等が用いられ、断面の外形形状が円形状に形成されている。なお、ガラスＦＲＰは、一般に、集合させた高張力繊維に対してマトリックス樹脂を含浸させた後、そのマトリックス樹脂を加熱し硬化させることにより形成されるものである。
これらの光ファイバ１０１と抗張力体１０２とが一括に被覆されていることにより、抗張力体１０２は光ファイバケーブル１００に付加される引張力等の外力を受けて、光ファイバ１０１を外力から保護する。
【０００６】
また、本体部１０７の外周には、光ファイバ１０１に向かって切り欠かれた２つのノッチ１０４が設けられている。このノッチ１０４は、光ファイバ１０１の取り出しを容易にするためのものであり、取り出しは、２つのノッチ１０４を利用してノッチ１０４間の樹脂１０３に切り込みを入れて樹脂１０３を引き裂くことにより行われる。
【０００７】
メッセンジャワイヤ部１０８は、光ファイバケーブル１００を架空で支持するための強度を確保するためのもので、鋼の支持線１０６が樹脂１０３により被覆されている。
また、首部１０５は、本体部１０７及びメッセンジャワイヤ部１０８と同一の樹脂材料が用いられ、例えば熱可塑性樹脂により本体部１０７及びメッセンジャワイヤ部１０８が一体形成されている。
【０００８】
なお、ここでは１心の光ファイバ１０１を有する光ファイバケーブル１００を例示したが、従来のドロップケーブルは、光ファイバを複数本有するものや、複数本の光ファイバをテープ化した光ファイバテープ心線を有するものもある。
【０００９】
また、ドロップ型の光ファイバケーブルは、屋外から屋内へ引き込まれる状態で敷設される場合には、落雷等により発生する誘導電流が屋内へ伝わらないように、誘導性の鋼線に代わり、無誘導性のガラスＦＲＰを抗張力体として用いたものが既に知られている。
例えば、特許文献１には、光ファイバケーブルの抗張力体として、ガラスＦＲＰ、ポリエステル（ＰＥＴ）、アラミド繊維等を用いることが開示されている。
【００１０】
また、図４に示した光ファイバケーブル１００は、架空から建物内に引き込まれると、架空に支持するためのメッセンジワイヤ部１０８が不要となるため、首部１０５を引き裂いて本体部１０７とメッセンジワイヤ部１０８とが分割される。そして、図５に示すように、本体部１０７のみで構成されたインドア型の光ファイバケーブル１００ａが建物内に配線される。
【００１１】
【特許文献１】特開２００２−３６５４９９号公報
【特許文献２】特開２０００−１７１６７４号公報
【特許文献３】特開２００２−３２８２７６号公報
【発明の開示】
【発明が解決しようとする課題】
【００１２】
ところで、上記のような細径の光ファイバケーブルの抗張力体として、ガラス繊維をマトリックス樹脂により一体化させたガラスＦＲＰを用いた場合には、光ファイバケーブルをその許容曲げ径より小さい曲げ径で曲げた際に、ガラスＦＲＰが折れて破断してしまうことがある。ガラスＦＲＰが破断してしまうと、破断部分は抗張力性が低下してしまうばかりでなく、光ファイバケーブルが小さい角度で曲がりやすくなり、内部の光ファイバが断線してしまうおそれがある。
【００１３】
そのため、光ファイバケーブルの敷設作業の際や、敷設された光ファイバケーブルをユーザが取り扱う際には、光ファイバケーブルを許容曲げ径以下に曲げないように注意する必要があるため、良好な取り扱い性が得られないという状況にあった。
【００１４】
また、上記のような光ファイバケーブルの抗張力体として、アラミド繊維を用いた場合には、折り曲げても破断せずに挫屈する程度であるが、上記のような細径の光ファイバケーブルでは所望の曲げ剛性が得られにくい。そのため、光ファイバケーブルの他の構成部材の曲げ剛性を上げる必要があり、その場合、サイズが大きくなってしまう等の問題から、実用に供し得ない光ファイバケーブルとなってしまったり、製造性が悪化してしまうことが考えられる。
【００１５】
また、上記のような光ファイバケーブルの抗張力体として、ＰＥＴを用いた場合には、折り曲げても破断せずに挫屈する程度であるが、その弾性率は２０００〜３０００ＭＰａ程度であり、抗張力性が低い。そのため、ＰＥＴを抗張力体として使用する場合には、ガラスＦＲＰやアラミド繊維等の２０倍以上の断面積が必要となってしまい、実用的な光ファイバケーブルが得られにくい。
【００１６】
本発明は、細径の光ファイバケーブルに必要な抗張力性と曲げ剛性を有し、抗張力体が破断しない光ファイバケーブルを提供することを目的としている。
【課題を解決するための手段】
【００１７】
上記目的を達成することのできる本発明に係る光ファイバケーブルは、光ファイバと、有機性の高張力繊維束とが、プラスチック樹脂の外被により一括に被覆されている光ファイバケーブルであって、高張力繊維束の周囲には、外被に比べて弾性率の高いプラスチック樹脂の被覆層が、少なくとも１層設けられていることを特徴としている。
ここで、高張力繊維束は、光ファイバケーブルの抗張力体としての機能を有するものであり、有機性の高張力繊維が複数本束ねられたものである。なお、光ファイバや高張力繊維束は、複数設けられていても良い。
【００１８】
また、本発明の光ファイバケーブルにおいて、被覆層は、複数層から構成されていることが好ましい。
【００１９】
また、本発明の光ファイバケーブルにおいて、高張力繊維束は、マトリックス樹脂によって一体化されていることが好ましい。さらに好ましくは、高張力繊維束は、集合させた高張力繊維にマトリックス樹脂を含浸させた後、そのマトリックス樹脂を加熱して硬化させて一体化されたものであると良い。
【００２０】
また、本発明の光ファイバケーブルにおいて、外被と被覆層は、同種類のプラスチック樹脂であることが好ましい。
【００２１】
また、本発明の光ファイバケーブルにおいて、外被及び被覆層は、熱可塑性樹脂であることが好ましい。
【００２２】
また、本発明の光ファイバケーブルにおいて、外被及び被覆層は、ポリオレフィン系の樹脂であることが好ましい。
【００２３】
また、本発明の光ファイバケーブルにおいて、外被は低密度ポリエチレンであり、被覆層は高密度ポリエチレンまたは直鎖状ポリエチレンであることが好ましい。
【００２４】
また、本発明の光ファイバケーブルにおいて、光ファイバは、波長１．３μｍにおけるピーターマン−Ｉ（Petermann−Ｉ）の定義によるモードフィールド径が９．０μｍ以下であり、スクリーニングレベルが１．２％以上の引っ張り強度試験を経た光ファイバであることが好ましい。
【００２５】
また、本発明の光ファイバケーブルにおいて、当該光ファイバケーブルを架空で支持するための支持線が設けられていることが好ましい。
【発明の効果】
【００２６】
本発明の光ファイバケーブルは、抗張力体として有機性の高張力繊維束を用いているために、折れ曲げても破断せず、さらに、外被より弾性率の高い被覆層で高張力繊維束を覆って、曲げ剛性を向上させている。そのため、本発明によれば、細径の光ファイバケーブルに必要な抗張力性と曲げ剛性を有し、抗張力体が破断しない光ファイバケーブルを提供することができる。
【発明を実施するための最良の形態】
【００２７】
以下、本発明に係る、光ファイバケーブルの実施の形態の例を、図面を参照して説明する。
図１に、本発明に係る光ファイバケーブルであって、インドア型の光ファイバケーブルの一実施形態を示す。
図１に示すように、本実施形態の光ファイバケーブル１は、ほぼ中央に配置された１心の光ファイバ３と、２つの高張力繊維束４とが、プラスチック樹脂の外被９により一括に被覆されているものである。２つの高張力繊維束４は、光ファイバ３と同一平面上に並列されており、光ファイバ３は、これら２つの高張力繊維束４の間に配置されている。外被９には、光ファイバ３の取り出しを容易にする２つのノッチ１０が設けられている。
【００２８】
ここで用いられる光ファイバ３について説明する。光ファイバ３は、コアとクラッドを有するガラスファイバと、このガラスファイバの外周を保護被覆層で覆った構成となっている。このガラスファイバには、例えばシングルモード光ファイバやマルチモード光ファイバを適用することができる。また、ガラスファイバの周囲に薄膜状のカーボン層がコーティングされていても良い。保護被覆層は、複数の層からなっていても良い。また、保護被覆層の外周に厚さ１μｍから１０μｍ程度の着色層が形成されていても良い。光ファイバ３の外径寸法は、例えば０．２５ｍｍである。
【００２９】
本発明に適用可能なガラスファイバとしては、コアと複数層のクラッドからなるガラスファイバ等、いかなる屈折率分布を有するガラスファイバも適用可能である。また、光ファイバケーブル１には、光ファイバが複数本設けられていても良く、複数本の光ファイバをテープ化した光ファイバテープ心線が設けられていても良い。
【００３０】
また、光ファイバ３は、ＩＴＵ−Ｔ（International Telecommunication Union - Telecommunication standardization sector  ：  国際電気通信連合・電気通信標準化部門）により定められたＧ６５２に準拠するものであることが好ましい。
さらに、光ファイバ３は、半径１５ｍｍ程度まで曲げても実用上問題となるような伝送損失の増加を生じさせないために、波長１．３μｍにおけるPetermann−Ｉの定義によるモードフィールド径（ＭＦＤ：Mode Field Diameter）が９．０μｍ以下であることが好ましい。さらに、波長１．５５μｍにおけるモードフィールド径を８．０μｍ以下とすると、側圧によるマイクロベンド損失や曲げ損失（マクロベンド損失）を小さくすることができ、許容曲げ半径を７．５ｍｍ程度まで小さくすることができる。したがって、光ファイバケーブル１が取り扱われる際に受ける外力や曲げ等による、伝送損失の増加を抑えることができる。
【００３１】
また、光ファイバ３として、スクリーニングレベルが１．２％以上の引っ張り強度試験を経た光ファイバを用いることが望ましい。ここでいうスクリーニングとは、製品化する光ファイバの強度の保証であり、線引きした光ファイバをボビン等に巻き取る手前で、その走行ラインに張力印加区間を設けることで引っ張り強度試験を行うものである。すなわち、張力印加区間に印加する張力を任意の値に設定することにより、光ファイバの伸び率（％）をスクリーニングレベルとして設定することができる。これにより、所望のスクリーニングレベルに満たない低強度の光ファイバを破断させて、破断しない部分のみをボビン等に巻き取って製品とすることができる。
【００３２】
このような１．２％以上のスクリーニングレベルを満たす光ファイバは、光ファイバケーブル１の通常の敷設環境において付加される張力に対して、累積破断確率が非常に低い。そのため、光ファイバケーブル１の引っ張り強度（抗張力性）を必要以上に強化する必要がない。
【００３３】
上述したように、本実施形態の光ファイバケーブル１に用いられる光ファイバ３は、側圧や曲げ、引っ張り等が付加された場合においても良好な光伝送特性を発揮することができる。そのため、光ファイバケーブル１は、信頼性の高い高品質の光伝送路を効果的に得ることができる。
【００３４】
高張力繊維束４に用いる有機性の高張力繊維として、アラミド繊維を好適な例として挙げることができる。
また、高張力繊維束４は、マトリックス樹脂を含浸させた後、そのマトリックス樹脂を熱硬化させて一体化された、所謂ＦＲＰとなっていても良い。
なお、マトリックス樹脂には、不飽和ポリエステル樹脂、ビニルエステル、エポキシ、アクリル等を用いることができる。
【００３５】
高張力繊維束４がＦＲＰとして形成されていると、抗張力性や曲げ剛性を向上させることができるだけでなく、抗収縮性が著しく向上する。そのため、高張力繊維束４を一体的に被覆した外被９の収縮を防ぐことができ、光ファイバケーブル１が経時変化等で長手方向に収縮してしまうことを防止できる。
本実施形態では、ＦＲＰを構成する高張力繊維として、ガラス繊維を用いず、有機性材料を用いているため、光ファイバケーブルを折り曲げるようにして小さい曲率半径で曲げた際にも、挫屈することはあっても、ガラスＦＲＰのように折れて破断してしまうことは防止できる。
【００３６】
本実施形態では、高張力繊維束４（ＦＲＰ化したものも含む）の周囲に、外被９を構成するプラスチック樹脂と比較して弾性率の高いプラスチック樹脂で形成された被覆層５が設けられている。すなわち、高弾性率の被覆層５を高張力繊維束４と一体化させて設けることにより、高張力繊維束４と被覆層５とが抗張力体８としての機能を有することとなり、抗張力体を有機性の高張力繊維束４のみとした場合では得られない大きさの曲げ剛性を光ファイバケーブル１に付与することができる。これにより、インドア型光ファイバケーブルのような細径の光ファイバケーブルに必要な曲げ剛性を得ることができる。
【００３７】
また、被覆層５が設けられていることにより、ＦＲＰ化させた高張力繊維束４が挫屈した場合であっても、その挫屈によって発生する外方への衝撃力を吸収して和らげ、光ファイバ３の損傷を防ぐことができる。
なおここで、挫屈するとは、折れ曲がった際に塑性変形が生じて、折り皺が残留してしまうことを指す。
【００３８】
ここで、外被９や被覆層５として好適に用いられるプラスチック樹脂について説明する。
外被９と被覆層５は、互いに同種類のプラスチック樹脂が用いられていると良い。外被９と被覆層５とを同種類のプラスチック樹脂とすることで、これらの間の高い密着性を得ることができる。外被９と被覆層５との密着性、すなわち外被９と抗張力体８との密着性を高めることで、外被９の伸縮や収縮を効果的に防止することができる。
【００３９】
ここで、同種類とは、好適には、互いにポリオレフィン系の樹脂であることが例示できる。ポリオレフィン系の樹脂としては、ポリエチレンやポリプロピレンを例示でき、同種類である組み合わせとしては、ポリエチレンとポリエチレン、ポリプロピレンとポリプロピレン、ポリエチレンとポリプロピレン、の何れかとすることができる。ポリオレフィン系の樹脂を用いることで、耐腐食性、耐水性、加工性が良好である他、紫外線に対する劣化も少ないため、屋外で使用できる安価な光ファイバケーブルを得ることができる。
【００４０】
本実施形態においては、外被９と被覆層５とを、ポリエチレン同士の組み合わせとすることが良い。
ポリエチレンは、その密度の違いにより分類されることができ、低密度ポリエチレン（ＬＤＰＥ）、中密度ポリエチレン（ＭＤＰＥ）、高密度ポリエチレン（ＨＤＰＥ）に大別される。また、低密度ポリエチレンは、さらに、高圧法低密度ポリエチレン（ＨＰＬＤＰＥ）と、高圧法低密度ポリエチレンとは密度範囲が異なる直鎖状低密度ポリエチレン（ＬＬＤＰＥ）とに分類することができる。
本実施形態に好適に用いられる樹脂の、密度（ｇ／ｃｍ３）と引張弾性率（ＭＰａ）との代表的な数値例を、表１に示す。
【００４１】
【表１】
2005107441.tif 000003
【００４２】
外被９を構成するプラスチック樹脂としては、ＥＶＡやＥＥＡを含有させて難燃性を付与しやすい、低密度ポリエチレン（ＬＤＰＥ）が好ましい。
また、被覆層５は、上述したように外被９に比べて弾性率を高くする観点から、直鎖状低密度ポリエチレンまたは高密度ポリエチレンを用いると良い。
【００４３】
次に、本発明に係る光ファイバケーブルの他の実施形態について説明する。
図２に示すように、本実施形態の光ファイバケーブル２０は、上記の光ファイバケーブル１（図１参照）と類似の光ファイバケーブルであり、抗張力体８ａの構成のみが異なるものである。
【００４４】
本実施形態に用いられている抗張力体８ａは、図１を参照して説明した実施形態における、高張力繊維束４と、その周囲に被覆された被覆層５とを備えている。本実施形態では、さらにその周囲に、外被９より弾性率の高い被覆層６が設けられている。すなわち、２層の被覆層５，６によって、抗張力体８ａの一部をなす被覆層７が形成されている。
【００４５】
ここで、被覆層６は、外被９よりも弾性率の高いプラスチック樹脂であれば、その種類は問わない。例えば、被覆層５と同様に、上記のポリオレフィン系樹脂を用いることが好ましい。通常、外側に位置する被覆層６に、被覆層５より高い弾性率の樹脂を用いることで、光ファイバケーブル１の曲げ剛性を、より効果的に向上させることができる。
また、この実施形態では、被覆層７が、被覆層５，６からなる２層に構成されているが、本発明においては、何層であっても構わない。
【００４６】
このように、被覆層７が複数層設けられていることによって、光ファイバケーブル１の曲げ剛性をさらに向上させることができる。
なお、図１に示したように、被覆層が１層のみの場合であっても、その樹脂の選択や厚さの調節を適宜行うことで、所望の曲げ剛性を得ることも可能である。
【００４７】
また、本発明の光ファイバケーブルは、上記の実施形態に限られるものではない。
例えば、図３に示すように、図１に示した光ファイバケーブル１の構成を本体部２とした、ドロップ型の光ファイバケーブルであっても良い。この光ファイバケーブル１ａは、本体部２とメッセンジャワイヤ部１１とが首部１３により接続された構成である。メッセンジャワイヤ部１１及び首部１３は、従来の光ファイバケーブル（図４参照）と同様の構成とすることができる。すなわち、メッセンジャワイヤ部１１に設けられた支持線１２により、光ファイバケーブル１ａを架空で支持するための強度を確保している。
また、図示した光ファイバケーブルの他に、外形形状が円形であるもの等、種々の形態とすることが可能である。
【実施例】
【００４８】
次に、本発明に係る光ファイバケーブルの実施例について、説明する。
図１及び図２に示したような光ファイバケーブルの形態において、高張力繊維束として有機性の高張力繊維（アラミド繊維）をＦＲＰ化したもの（例１〜３）と無機性の高張力繊維（ガラス繊維）をＦＲＰ化したもの（例４〜６）を用意し、さらにそのうち、上述した被覆層５，６を設けたものと設けていないものをそれぞれ用意した。
【００４９】
各光ファイバケーブルに共通する構成として、光ファイバ３は、ガラス体の光ファイバに紫外線硬化型樹脂の保護被覆層を設けたものであり、その外径は０．２５ｍｍである。
また、外被９は、外形寸法が、図１または図２の縦方向で４ｍｍ、横方向で２ｍｍであり、材質は、難燃性を付与した低密度ポリエチレン（ＬＤＰＥ）である。
また、高張力繊維束４は、ＦＲＰ化したマトリックス樹脂としてビニルエステルを用い、その外径は０．５ｍｍである。
【００５０】
高張力繊維束４の被覆層を、図１のように１層の被覆層５のみとした場合（例２，５）、被覆層５の材質は直鎖状低密度ポリエチレン（ＬＬＤＰＥ）であり、その外径は１．５ｍｍである。
また、高張力繊維束４の被覆層を、図２のように２層の被覆層５，６とした場合（例３，６）、被覆層５の材質は直鎖状低密度ポリエチレン（ＬＬＤＰＥ）であり、その外径は０．８ｍｍである。また、被覆層６の材質は高密度ポリエチレン（ＨＤＰＥ）であり、その外径は１．５ｍｍである。
【００５１】
そして、光ファイバケーブルを図１または図２の図中左右方向に曲げる際の曲げ剛性と、ケーブルの折り曲げによる抗張力体と光ファイバの損傷状態を調べた。なお、光ファイバケーブルを折り曲げる際の試験は、ＪＩＳ  Ｃ  ６８５１によって規定された光ファイバケーブルの硬さ（曲げ剛性）試験のうち、方法Ｅ１７Ｃに基づいて行った。
このような試験により得られた結果を、表２に示す。
【００５２】
【表２】
2005107441.tif 000004
【００５３】
表２に示す結果のうち、まず、高張力繊維としてアラミド繊維を用いたもの（例１〜３）を比較する。
被覆層５，６を設けていないもの（例１）を基準として、被覆層５を設けたもの（例２）と、被覆層５，６を設けたもの（例３）とを比較すると、被覆層を設けることによって曲げ剛性が大きくなることがわかる。また、ケーブルを折り曲げて５００ｇｆの力で押さえつけた際の抗張力体は、１０本のサンプル中、破断は見られなかった。また、同様にケーブルを折り曲げた際の光ファイバは、被覆層を全く設けなかったもの（例１）では、１０本のサンプル中、１本が断線したが、被覆層を少なくとも１層設けたもの（例２，３）では、全く断線しなかった。
【００５４】
次に、高張力繊維としてガラス繊維を用いたもの（例４〜６）について比較する。
被覆層５，６を設けていないもの（例４）を基準として、被覆層５を設けたもの（例５）と、被覆層５，６を設けたもの（例６）とを比較すると、被覆層を設けた方が曲げ剛性を向上させることができている。しかしながら、何れの例においても、抗張力体の破断及び光ファイバの断線を防止することはできていない。
【００５５】
以上示した実施例から、本発明に係る構造を有する例２，３の光ファイバケーブルでは、有機性の高張力繊維を抗張力体として用いて、さらにその周囲に外被より弾性率の高い被覆層を設けているため、曲げ剛性を向上できるとともに、抗張力体の破断及び光ファイバの断線を防止できることがわかった。
【図面の簡単な説明】
【００５６】
【図１】本発明に係る光ファイバケーブルの一実施形態を示す断面図である。
【図２】本発明に係る光ファイバケーブルであり、複数の被覆層が設けられた一実施形態を示す断面図である。
【図３】本発明に係る光ファイバケーブルであり、支持線が設けられた一実施形態を示す断面図である。
【図４】従来のドロップ型の光ファイバケーブルの一例を示す断面図である。
【図５】従来のインドア型の光ファイバケーブルの一例を示す断面図である。
【符号の説明】
【００５７】
１，１ａ  光ファイバケーブル
２  本体部
３  光ファイバ
４  高張力繊維束
５，６，７  被覆層
８，８ａ  抗張力体
９  外被
１０  ノッチ
１１  メッセンジャワイヤ部
１２  支持線
１３  首部
【図１】
2005107441.tif 000005
【図２】
2005107441.tif 000006
【図３】
2005107441.tif 000007
【図４】
2005107441.tif 000008
【図５】
2005107441.tif 000009